【手続補正書】
【提出日】平成27年2月13日(2015.2.13)
【手続補正１】
【補正対象書類名】特許請求の範囲
【補正対象項目名】全文
【補正方法】変更
【補正の内容】
【特許請求の範囲】
【請求項１】
含窒素複素芳香族第４級アンモニウムカチオン基を含むカチオン化合物、重量平均分子量が６０００以上２０００００以下である高分子分散剤、非水系溶媒、塩基性セラミックス材料及びポリビニルアセタール樹脂を含有する、スラリー組成物。
【請求項２】
前記カチオン基が、芳香環中に第４級アンモニウムを有するカチオン基である、請求項１記載のスラリー組成物。
【請求項３】
前記カチオン基が、ピリジニウム、ピラゾリウム、イミダゾリウム、ピリミジニウム、ピラジニウム、ピリダジニウム及びピロリウム構造からなる群より選ばれる１種以上の構造を有するカチオン基である、請求項１又は２記載のスラリー組成物。
【請求項４】
前記カチオン基が、下記一般式（１）、（２）及び（３）で表されるカチオン基からなる群より選ばれるカチオン基である、請求項１から３のいずれかに記載のスラリー組成物。
【化１】
2013067552.tif 000001
［式（１）中、Ｒ1は、炭素数１〜４のアルキル基を示し、Ｒ2、Ｒ3及びＲ4は、同一又は異なり、水素原子、又は水酸基を有していてもよい炭素数１〜４のアルキル基を示す。式（２）中、Ｒ5及びＲ6は、同一又は異なり、炭素数１〜４のアルキル基を示し、Ｒ7及びＲ8は、同一又は異なり、水素原子、又は水酸基を有していてもよい炭素数１〜４のアルキル基を示す。式（３）中、Ｒ9及びＲ10は、同一又は異なり、炭素数１〜４のアルキル基を示し、Ｒ11は水素原子、又は水酸基を有していてもよい炭素数１〜４のアルキル基を示す。］
【請求項５】
前記カチオン基が、前記一般式（３）で表されるカチオン基である、請求項１から４のいずれかに記載のスラリー組成物。
【請求項６】
前記カチオン基が、前記一般式（３）で表されるカチオン基であり、前記一般式（３）におけるＲ9及びＲ10の炭素数の合計が、２〜５である、請求項１から５のいずれかに記載のスラリー組成物。
【請求項７】
前記カチオン基の分子量が、９０〜３００である、請求項１から６のいずれかに記載のスラリー組成物。
【請求項８】
前記カチオン化合物が、前記カチオン基と、アニオン基との塩であり、前記アニオン基が、有機アニオン基である、請求項１から７のいずれかに記載のスラリー組成物。
【請求項９】
前記アニオン基が、アルキル硫酸及び脂肪族カルボン酸からなる群から選ばれる１種以上の酸のアニオン基である、請求項１から８のいずれかに記載のスラリー組成物。
【請求項１０】
前記カチオン化合物の含有量が、前記塩基性セラミックス材料１００重量部に対し、０．０５重量部以上２．０重量部以下である、請求項１から９のいずれかに記載のスラリー組成物。
【請求項１１】
前記高分子分散剤が、アニオン性高分子分散剤である、請求項１から１０のいずれかに記載のスラリー組成物。
【請求項１２】
前記塩基性セラミックス材料が、チタン酸バリウムである、請求項１から１１のいずれかに記載のスラリー組成物。
【請求項１３】
前記ポリビニルアセタール樹脂が、ポリビニルブチラール樹脂である、請求項１から１２のいずれかに記載のスラリー組成物。
【請求項１４】
スラリー組成物中の前記高分子分散剤の含有量が、塩基性セラミックス材料１００重量部に対する重量部として、塩基性セラミックス材料のＢＥＴ比表面積［単位ｍ2／ｇ］を５で割った値の０．３倍以上１．５倍以下である、請求項１から１３のいずれかに記載のスラリー組成物。
【手続補正２】
【補正対象書類名】明細書
【補正対象項目名】００６１
【補正方法】変更
【補正の内容】
【００６１】
１．スラリー組成物（実施例１〜１１、１３〜１７、参考例１２及び比較例１〜９）の調製
下記表１に示すカチオン化合物Ａ１〜Ａ１３、下記表２に示す高分子分散剤Ｂ１〜Ｂ７、塩基性セラミックス材料及びポリビニルアセタール樹脂を用い、実施例１〜１１、１３〜１７、参考例１２及び比較例１〜９のスラリー組成物を調製した。
【手続補正３】
【補正対象書類名】明細書
【補正対象項目名】００６２
【補正方法】変更
【補正の内容】
【００６２】
［カチオン化合物］
実施例１〜１１、１３〜１７、参考例１２及び比較例７のスラリー組成物では下記Ａ１〜Ａ８のカチオン化合物を使用した。一方、比較例２〜６及び比較例９ではＡ１〜Ａ８のカチオン化合物に換えて下記Ａ９〜Ａ１３のカチオン化合物を使用した。使用したカチオン化合物Ａ１〜Ａ１３を、カチオン部の分子量とともに、下記表１にまとめる。
【手続補正４】
【補正対象書類名】明細書
【補正対象項目名】００６５
【補正方法】変更
【補正の内容】
【００６５】
［高分子分散剤］
実施例１〜１１、１３〜１７、参考例１２、比較例１〜６、８及び９のスラリー組成物では下記表２の高分子分散剤Ｂ１〜Ｂ７を使用した。なお、高分子分散剤Ｂ３、Ｂ５及びＢ６は、下記の条件で合成した。また、各高分子分散剤の不揮発分の測定及び重量平均分子量の測定は、下記条件で行った。
【手続補正５】
【補正対象書類名】明細書
【補正対象項目名】００７５
【補正方法】変更
【補正の内容】
【００７５】
〔実施例１０〜１１、１３〜１５、参考例１２及び比較例７のスラリー組成物の調製〕
高分子分散剤Ｂ１に換えて下記表３の高分子分散剤を用いること以外は実施例９と同様の方法で実施例１０〜１１、１３〜１５及び参考例１２のスラリー組成物を調製した。なお、比較例７として、高分子分散剤Ｂ１を使用しないこと以外は実施例９と同様にスラリー組成物を調製した。
【手続補正６】
【補正対象書類名】明細書
【補正対象項目名】００７８
【補正方法】変更
【補正の内容】
【００７８】
２．セラミックスシートの成形と評価
実施例１〜１１、１３〜１７、参考例１２及び比較例１〜９のスラリー組成物を用いてセラミックスシートを成形し、該セラミックスシートの剥離帯電量、剥離力、破断強度及び伸びの測定を行った。
【手続補正７】
【補正対象書類名】明細書
【補正対象項目名】００７９
【補正方法】変更
【補正の内容】
【００７９】
［セラミックスシートの成形］
実施例１〜１１、１３〜１７、参考例１２及び比較例１〜９のスラリー組成物をフィルムアプリケーター（ギャップ５０μｍ）を用いて、シリコーン処理された離型フィルム（帝人デュポン社製ピューレックス）に塗工し、６０℃にて１６時間乾燥し、セラミックスシートを成形した。なお、乾燥後のセラミックシートの厚みは５〜８μｍであった。
【手続補正８】
【補正対象書類名】明細書
【補正対象項目名】００８３
【補正方法】変更
【補正の内容】
【００８３】
【表３】
2013067552.tif 000002
【手続補正９】
【補正対象書類名】明細書
【補正対象項目名】００８５
【補正方法】変更
【補正の内容】
【００８５】
また、前記表３に示す通り、実施例９〜１１、１３〜１５及び参考例１２において、カチオン性、ノニオン性及びアニオン性のすべての高分子分散剤が、高分子分散剤を用いない場合（比較例７）と比べて、剥離帯電量及び剥離力が低減するとともに破断応力及び伸びが向上し、帯電防止性、剥離性及び靭性に優れることが示された。また、本発明のスラリー組成物に使用する高分子分散剤としては、帯電防止性向上の観点からは、カチオン性及びアニオン性であることが好ましいことが示され、剥離性向上の観点からは、ノニオン性及びアニオン性であることが好ましいことが示された。そして、帯電防止性向上と剥離性向上の両立の観点からは、アニオン性の高分子分散剤がより好ましいことが示された。